(57)【特許請求の範囲】
【請求項１】
揮発性珪素化合物を火炎加水分解して得た石英ガラス微粒子を支持棒とその端部に接続した種棒からなるターゲット材の軸方向に付着堆積して多孔質石英ガラス母材を形成したのち、脱水・透明ガラス化する光ファイバ用母材の製造方法において、前記支持棒が２つ以上の円柱状又は円筒状の炭素繊維強化炭素複合材料製部材がねじ部で直列に接合されたものからなることを特徴とする大型の光ファイバ用母材の製造方法。
【請求項２】
炭素繊維強化炭素複合材料製部材を接合するねじ部が台形ねじであることを特徴とする請求項１記載の大型の光ファイバ用母材の製造方法。
【請求項３】
ねじ部に炭素の含浸又は／及び被覆が施されていることを特徴とする請求項１又は２記載の大型の光ファイバ用母材の製造方法。
【請求項４】
ねじ部外周に炭素繊維強化炭素複合材料製の補強部材が設けられていることを特徴とする請求項１ないし３のいずれか１記載の大型の光ファイバ用母材の製造方法。
【発明の詳細な説明】
【０００１】
【産業上の利用分野】
本発明は、大型の光ファイバ用母材の製造方法に関し、さらに詳しくは軸付け法で大型の光ファイバ用母材を精度よく、かつ低コストで製造する方法に関する。
【０００２】
【従来の技術】
従来、光ファイバの製造に用いる光ファイバ用母材の製造方法として、石英ガラス微粒子をターゲットとなる基体部分（以下「種棒」という）の軸方向に付着堆積して多孔質石英ガラス母材を形成し、それを加熱し透明ガラス化する気相軸付け法（Ｖａｐｏｒ‐Ｐｈａｓｅ  Ａｘｉａｌ  Ｄｅｐｏｓｉｔｉｏｎ  Ｍｅｔｈｏｄ、以下「軸付け法」という）をはじめ、外付け法（ＯＶＤ法）、ＭＣＶＤ法等が実用化され利用されてきた。近年、シングルモード用光ファイバの実用化が進み大量の光ファイバが利用され、さらに光ファイバが一般加入者系にその利用範囲を拡大するようになれば、今後の使用量は一段と拡大することが予測される。かかる光ファイバの使用量の拡大には、量産化、低コスト化が不可欠であり、そのための有効な手段の一つとして、実用化されている軸付け法で大型・長尺の多孔質石英ガラス母材を作成し、それを脱水・透明ガラス化することにより光ファイバ用母材の大型化・長尺化を図ることが考えられる。
【０００３】
【発明が解決しようとする課題】
従来の軸付け法による光ファイバ母材の製造においては、種棒の軸方向に石英ガラス微粒子を付着堆積して多孔質石英ガラス母材を製造し、それを加熱し透明ガラス化するが、この種棒はそれを支持する部材（以下「支持棒」という）に接合されて使用されるのが一般的である。光ファイバ用母材を大型化・長尺化するには多孔質石英ガラス母材を大型化、長尺化する必要があり、それを支持する支持棒には大きな荷重がかかる。そのため、支持棒を大型化する必要がある。また、多孔質石英ガラス母材を長尺化するには、多孔質体を製造するための炉や脱水炉・ガラス化炉の方式や形状等による程度の差はあるものの、支持棒も長尺化することが求められる。さらに、支持棒はその径方向の精度（真円度等）や長手方向の精度を高精度にしなければならない。もし支持棒に歪みや曲り等のあると、多孔質石英ガラス母材製造の際に回転する種棒の中心にブレが生じ多孔質石英ガラス母材の形状が変形し、均一な加熱ができず高品質の光ファイバ用母材を製造することができなくなる。
【０００４】
上記支持棒を作成する素材としては、石英ガラスをはじめ、アルミナ、ジルコニア、ムライト、窒化珪素、炭化珪素等のセラミックスのほか、黒鉛化した炭素材（グラファイトカーボン、以下単に「黒鉛」ともいう）、炭素繊維強化炭素複合材料（Ｃａｒｂｏｎ  Ｆｉｂｅｒ  Ｒｅｉｎｆｏｒｃｅｄ  Ｃａｒｂｏｎ  Ｃｏｍｐｏｓｉｔｅ、以下「Ｃ／Ｃコンポジット」という）などが挙げられる。これらの素材はそれぞれに異なる長所と短所を備えているが、石英ガラスの場合、高純度で、かつ比較的高い耐熱性を有し、かつ加工性も良いことから精度の高い支持棒が容易に作成できる利点がある。しかし、例えば外径５０ｍｍ以上で、長さ５０００ｍｍ以上のものを作成しようとすると、加工が高温領域で行われることから作業に困難が伴い価格が高いものとなる。また、仮に、寸法精度の高い支持棒が得られたとしても、ガラスゆえの割れやヒビ等の破損が避け難く、それが支持棒の大型化・長尺化で一段と増し、作業負担や破損等のリスクが格段に増大することになる。
【０００５】
また、セラミックスにあっては、耐熱性に優れているが高純度のセラミックスは非常に高価である上に、加工性に難点があり高精度のセラミックス製支持棒を得ようとすると大幅に研削等を行なう必要があり支持棒の値段は飛躍的に高いものになる。その結果、光ファイバ用母材の製造コストは大変高いものとなってしまう。
【０００６】
さらに、黒鉛は、比較的安価であり、且つ耐熱性と加工性に優れ、またハンドリング性にも優れているが、従来の黒鉛製ロッドでは強度が不足し、大型の多孔質石英ガラス母材を製造する際やそれの脱水・透明ガラス化の際に、荷重に耐え得えないという欠点がある。
【０００７】
Ｃ／Ｃコンポジットにあっては、加工性とともに耐荷重性、耐熱性、ハンドリング性に優れ、かつ価格的にも優位であるが、合成や成型等の作製上の問題、あるいは加工精度上の問題などから、１０００ｍｍを超える長さのものや１００ｍｍを超える外径のものを実用的に製造することは大変困難である。そこで、複数のＣ／Ｃコンポジット部材を直列に接合することによって長尺化することが考えられるが、その接合手段として、従来、Ｃ／Ｃコンポジット部材の端部付近に孔を穿ち接合用のピンにより係止するなど、各種の様々な治具を用いて接合していた。しかしながら、多孔質石英ガラス母材の大型化が進み荷重が増大すると、過大な荷重がピンなどに掛りピンなどの破損の問題が起こる。接合用ピンに破損等が生じると、接合が不完全なものとなるため、支持棒の寸法精度が損なわれ、多孔質石英ガラス母材の製造にせよ、多孔質石英ガラス母材の透明ガラス化にせよ、所望の形状の光ファイバ母材を得ることができなくなる。さらに、前記係止ピンを用いた場合、取扱い上ピン挿入孔の径はピン自体の径よりも大きくせざるを得ないため、どうしてもピンとその挿入孔との間には隙間が存在してしまい、それが「がた」の原因となり支持棒自体の曲がりを生じさせてしまう。そのため、前記係止用治具を用いると、極めて大型の多孔質石英ガラス母材を保持することが必要となった場合、接合部分の曲がりや破損等の問題が起こる。
【０００８】
しかしながら、上記Ｃ／Ｃコンポジットは、加工性が良く、耐荷重性、耐熱性にも優れ、かつ低価格で、ハンドリング性が良く、その上高純度のものが容易に得られるなど優れた特性を有することから、このＣ／Ｃコンポジットで大型の多孔質石英ガラス母材を支持する支持棒を作成するのが最善であるとの考えに基づき、本発明者等は鋭意研究を重ねた結果、Ｃ／Ｃコンポジット製部材の端部にねじ部を形成し、そのねじ部によりＣ／Ｃコンポジット製部材を直列に接合することで上記各問題点が解決できることを見出して、本発明を完成したものである。すなわち
【０００９】
本発明は、耐熱性と耐荷重性に優れ、且つハンドリング性にも優れ、比較的安価に得られる高純度の支持棒を用いた、軸付け法による大型で、精度の高い光ファイバ用母材を低コストで製造する方法を提供することを目的とする。
【００１０】
【課題を解決するための手段】
前記目的を達成する本発明は、揮発性珪素化合物を火炎加水分解して得た石英ガラス微粒子を支持棒とその端部に接続した種棒からなるターゲット材の軸方向に付着堆積して多孔質石英ガラス母材を形成したのち、脱水・透明ガラス化する光ファイバ用母材の製造方法において、前記支持棒が２つ以上の円柱状又は円筒状の炭素繊維強化炭素複合材料製部材がねじ部で直列に接合されたものであることを特徴とする大型の光ファイバ用母材の製造方法に係る。
【００１１】
本発明で使用する支持棒は、Ｃ／Ｃコンポジットからなる円柱状又は円筒状の部材が２個以上直列にねじ接合した部材からなり、該Ｃ／Ｃコンポジットは、かさ密度が１．５ｇ／ｃｍ3以上、曲げ強度が１００ＭＰａ以上、引張り強さが１００ＭＰａ以上のものが使用される。Ｃ／Ｃコンポジットが前記範囲未満では、充分な強度が得られず支持棒の破損や脱落が起こり好ましくない。このＣ／Ｃコンポジットは、例えば炭素繊維クロスにピッチ又は樹脂を含浸させたプリプレグを複数枚積層し平板形状に成形する。その後、焼成による炭素化処理、ピッチ又は樹脂を再度含浸して焼成する等の緻密化処理、黒鉛化処理を行い、さらにハロゲンガスを用いて高純度化処理して製造される。Ｃ／Ｃコンポジット中の不純物は、Ｎａ、Ｋ、Ｆｅ等が１ｐｐｍ以下であるのが好ましい。これにより支持棒や雰囲気等を経由して石英ガラス母材の不純物による汚染が抑制でき、高純度の光ファイバ用母材を得ることができ、伝送特性の損失が少ない高品質のな光ファイバが製造できる。
【００１２】
前記支持棒はねじ部で直列に接合されるが、使用するねじとしては断面形状が「台形型」である「台形ねじ」、「三角ねじ」、「角ねじ」、「のこ歯ねじ」などが挙げられるが、中でも台形ねじは雄ねじと雌ねじとの接触面積が大きく耐荷重性が高く、なお且つねじ加工や接合などの作業性にも優れて好適である。
【００１３】
【発明の実施の形態】
以下、添付図に基づき、本発明に係る実施態様の一例について説明する。図１は台形ねじで直列に接合した支持棒の接合部の概略断面図である。図１において、１は両端のうち一方の側に雄ねじを設けたＣ／Ｃコンポジット製ロッド、２は両端のうち一方の側に雌ねじを設けたＣ／Ｃコンポジット製ロッド、３はＣ／Ｃコンポジット製ロッド１の雄ねじ部、４はＣ／Ｃコンポジット製ロッド２の雌ねじ部である。このＣ／Ｃコンポジット製ロッドのねじ部に炭素の含浸及び／又は被覆を施した層５を有する支持棒の接合部の概略断面図を図２に示す。この支持棒はねじ部の強度が一段と向上し、外径３０ｍｍのロッドにおける引張り強さが黒鉛製ロッドの約４倍にも達する。そのため、多孔質石英ガラス母材を大型化、長尺化しても、ねじ部での破損がさらに低減される。また、ねじ部を補強するために図３に示すようにねじ部外周にＣ／Ｃコンポジット製の補強部材６を設けるのがよい。このＣ／Ｃコンポジット製補強部材６を設けることでねじ接合部の補強が一層強固となり、ねじ部の熱膨張やねじ部の接触面積の減少が抑制でき、さらに高い精度の高純度な光ファイバ用母材が製造できる。前記補強部材を形成するＣ／Ｃコンポジットは、例えば炭素繊維にピッチ又は樹脂を含浸させたプリプレグを円柱状の支持体の上に巻つけ、円筒状に形成する。その後、前述の炭素化処理、緻密化処理、黒鉛化処理、高純度化処理を行い、さらに炭素の含浸及び／又は被覆が施された層を設けて製造される。前記炭素の含浸及び／又は被覆により補強部材からのパーティクルの発生が抑えられ、一段と高純度の石英ガラス体が得られる。補強部材はまた炭素の含浸及び／又は被覆を施こさないＣ／Ｃコンポジットで形成することもできる。
【００１４】
前記炭素の含浸及び／又は被覆が施された層とは、炭化水素系ガスなどを使ったＣＶＩ処理及び／又はＣＶＤ処理、もしくは樹脂の含浸・被覆、硬化、焼成処理等を施すことによって、Ｃ／Ｃコンポジットに、（ｉ）ＣＶＩ処理で熱分解炭素が表面から気孔内部へと含浸・被覆されるか又は樹脂の処理等でガラス状炭素などの物質が含浸されることにより形成された層、（ｉｉ）ＣＶＤ処理で熱分解炭素が表面に被覆されるか又は樹脂の処理等でガラス状炭素などの物質が表面に被覆されることにより形成された層、又は（ｉｉｉ）ＣＶＩ処理で熱分解炭素が表面から気孔内部へと含浸・被覆されるか又は樹脂の処理等でガラス状炭素などの物質が含浸され、なおかつその表面にＣＶＤ処理で熱分解炭素が表面に被覆されるか又は樹脂の処理等でガラス状炭素などの物質が表面に被覆されることにより形成された層、をいう。なお、前記「含浸」と「被覆」にあたっては、これらの層の形成の工程前後に、必要に応じて機械的な表面処理や仕上げ加工を行なうことは、工業的に通常行なわれることである。
【００１５】
前記支持棒を用いた光ファイバ用母材の製造方法を図５、６に示す。図５において、１１は支持棒、１２は軸付け法用反応容器、１３は石英ガラス製種棒、１４はコア形成用バーナー、１５はクラッド形成用バーナー、１６は多孔質石英ガラス母材、１７は排気口、１８は昇降手段である。また、図６において、１１は支持棒、１３は石英ガラス製種棒、１６は多孔質石英ガラス母材、１８は昇降手段、１９はゾーンメルト式加熱炉、２０は光ファイバ用母材、２１はヒーターである。前記図５の軸付け法用反応容器１２内に、端部に石英ガラス製種棒１３を取り付けた支持棒１１を設置し、コア形成用バーナー１４及びクラッド形成用バーナー１５で生成した石英ガラス微粒子を石英ガラス製種棒１３の軸方向に付着堆積して多孔質石英ガラス母材１６を作製し、次いで、多孔質石英ガラス母材１６を図６に示す不活性ガス雰囲気の加熱炉１９に移送し、支持棒１１に垂直に吊し、ヒーター２１で加熱しながら、脱水・透明ガラス化して光ファイバ用母材２０を製造する。加熱炉としては、前記ゾーンメルト式加熱炉以外に、加熱帯域を固定して行う「静置式」加熱炉等も採用できる。
【００１６】
以上に述べたごとく、本発明の光ファイバ用母材の製造方法は、高い耐熱性と耐荷重性を有する支持棒を用いることから、大型の多孔質石英ガラス母材を吊し、それを回転し引上げしても中心のブレがなく、精度のより高い光ファイバ用母材が生産性よく製造できる。特に、本発明の光ファイバ用母材製造用支持棒は、多孔質石英ガラス母材の作成のみに用いても、また引き続いて多孔質石英ガラス母材の脱水・透明ガラス化工程に用いてもよいが、セラミックスその他の材質の支持棒を用いて多孔質石英ガラス母材を作成した後に、本発明の支持棒を種棒に接続し直して脱水・透明ガラス化時に使用すると、高熱や酸等による該支持棒の劣化を低減することができ、支持棒自体の寿命を延ばすことができる。
【００１７】
本発明の製造方法で用いる石英ガラス微粒子は、揮発性珪素化合物をコア形成用バーナー及びクラッド形成用バーナーに導入し酸化又は火炎加水分解して生成される。使用する揮発性珪素化合物としては、ＳｉＣｌ4、ＳｉＣｌ3（ＣＨ3）、ＳｉＭｅ（ＯＣＨ3）3、ＳｉＣｌＦ3などが挙げられる。いずれも高純度であることが望ましい。
【００１８】
【実施例】
次に具体例をあげて本発明を詳細に説明するが、これらの実施例は例示的に示されるものであって、本発明はそれにより限定されるものではない。
【００１９】
実施例１
東レ（株）製の炭素繊維（トレカＴ−３００）の６Ｋ平織りクロスにフェノール樹脂を含浸させてプリプレグを製造し、約８２０ｍｍ×４１０ｍｍに裁断して積層し、１６０℃で熱圧プレス成形を行って、約８２０ｍｍ×４１０ｍｍ×３５ｍｍのサイズの成形体を得た。この成形体を、電気炉内で８００℃まで昇温して加熱し、焼成体を得た。その焼成体にピッチ含浸と焼成を繰り返し行って緻密化した後、２０００℃で熱処理して、約８２０ｍｍ×４１０ｍｍ×３５ｍｍの平板状のＣ／Ｃコンポジットを得た。このＣ／Ｃコンポシット平板の物性値を測定したところ、かさ密度１．６２ｇ／ｃｍ3、曲げ強さ１５５ＭＰａ、引張り強さ２２０ＭＰａであった。この平板から、長さ８００ｍｍ、直径３０ｍｍφの円柱ロッドを１２本作製し、そのうち２本のロッドについて、１本の端部外周を研削により端面から５０ｍｍ長さまで台形型雄ねじとする一方、もう一本の端部内周を研削により台形型雌ネジとし、ハロゲンガスによる高純度化処理を行った後、２本を直列に繋ぎ合わせて接合し、長さ１５５０ｍｍ、直径３０ｍｍφのＣ／Ｃコンポジット製支持棒を得た。得られた支持棒を引張り試験装置に取付け、変移速度０．５ｍｍ／ｍｉｎの静的引張り荷重にて、破壊荷重の測定を行った。その結果、ねじ山が破断し、その時の破断荷重は１４２００Ｎ（ニュートン）であった。
【００２０】
さらに、残りの１０本のロッドについて、前記と同様に台形型雄ねじと台形型雌ねじを設けた（ここでは、１本のロッドには１端側に雄ねじのみを、８本については１端側に雄ねじ、その反対側に雌ねじを、残りの１本のロッドには１端側に雌ねじのみを、それぞれ設けた）後、ハロゲンガスによる高純度化処理を行った。そして、それらの１０本のロッドを、前記と同様に雄ねじと雌ねじとにより９箇所を接合して、長さ７５５０ｍｍ、直径３０ｍｍφのＣ／Ｃコンポジット製支持棒Ａを得た。
【００２１】
前記支持棒Ａの端部に石英ガラス製の種棒１３を取り付けて、それを図５に示す軸付け法用反応容器１２内に設置した。コア形成用バーナー１４、クラッド形成用バーナー１５にそれぞれコア形成用原料及びクラッド形成用原料と水素及び酸素を供給し火炎加水分解して石英ガラス微粒子を生成し、それを石英ガラス種棒１３の軸方向に付着堆積して、重量約３００ｋｇの多孔質石英ガラス母材１６を得た。該母材１６を図６に示すゾーンメルト式加熱炉１９内に垂直にセットし、真空下で１５５０℃に昇温し、脱水、透明ガラス化して光ファイバ用母材２０を得た。得られた光ファイバ用母材は、偏心がなく、寸法精度、表面状態とも良好であった。
【００２２】
実施例２
実施例１と同様に、長さ８００ｍｍ、直径３０ｍｍφの円柱ロッドを１２本作製した。そのうち２本のロッドについて、１本の端部外周を研削により端面から５０ｍｍ長さまで台形型雄ねじとする一方、もう１本の端部内周を研削により台形型雌ねじとした。これらのねじ部が形成された２本のロッドについて、ハロゲンガスによる高純度化処理を行った後、気相蒸着炉に入れ、ＣＶＩ処理により熱分解炭素の含浸・被覆を行い、その２本のロッドを直列に繋ぎ合わせて接合して、長さ１５５０ｍｍ、直径３０ｍｍφのＣ／Ｃコンポジット製支持棒を得た。得られたＣ／Ｃコンポジット製支持棒について、実施例１と同様に静的引張り荷重による破断荷重の測定を行ったところ、ねじ山が破断し、その時の破断荷重は１６７００Ｎであった。
【００２３】
さらに、残りの１０本のロッドについて、ハロゲンガスによる高純度化処理を行った後、前記と同様にＣＶＩ処理によりねじ部に熱分解炭素の含浸・被覆を行い、台形型雄ねじと台形型雌ねじにより実施例１の支持棒と同様に９箇所を接合して、長さ７５５０ｍｍ、直径３０ｍｍφのＣ／Ｃコンポジット製支持棒Ｂを得た。
【００２４】
次いで、前記Ｃ／Ｃコンポジット製支持棒Ｂの端部に石英ガラス製の種棒１３を取り付けて、実施例１と同様に軸付け法により重量約３００ｋｇの多孔質石英ガラス母材１６を得た。この状態で該母材１６を搬送し、図６に示す電気炉１９内に垂直にセットし、真空下で１５５０℃に昇温し、脱水、透明ガラス化して光ファイバ用母材２０を得た。得られた光ファイバ用母材は、偏心がなく、寸法精度、表面状態とも良好であった。
【００２５】
実施例３
実施例１及び２と同様に、長さ８００ｍｍ、直径３０ｍｍφの円柱ロッドを１２本作製し、そのうち２本のロッドについて、１本の端部外周を研削により端面から５０ｍｍ長さまで台形型雄ねじとする一方、もう１本の端部内周を研削により台形型雌ねじとした。次いで、前記雌ねじ部の外周部分を深さ１ｍｍ、長さ３０ｍｍ分切削した。これはその切削部分に、円周で補強するための円筒形状のＣ／Ｃコンポジット製補強部材を取り付けるためのものである。これらのねじ部が形成された２本のロッドについて、ハロゲンガスによる高純度化処理を行った後、気相蒸着炉に入れ、ＣＶＩ処理により熱分解炭素の含浸・被覆を行い、その２本のロッドを直列に繋ぎ合わせて接合し、長さ１５５０ｍｍ、直径３０ｍｍφのＣ／Ｃコンポジット製支持棒を得た。前記補強部材は、東レ（株）製の炭素繊維（トレカＴ−３００）１２Ｋフィラメントをフィラメントワインディング装置によりフェノール樹脂を含浸しながらシリンダー形状に成形し、その成形体にピッチ含浸、焼成を数回繰り返し緻密化を行った後、２０００℃で熱処理を行った。このシリンダー形状品を幅２０ｍｍに切断し内部に２分割の金属治具を挿入し、引張り試験機を用い上下に引張る方法で引張り強さを測定したところ３００ＭＰａの強度があった。前記補強部材は、Ｃ／Ｃコンポジット製支持棒の雌ねじ部外周の切削部分に合うように内外径、長さを加工し作製したものであり、図３に示したように雌ねじ部外周の切削部分に篏合した。前記補強部材には、さらに、実施例２と同様に、ハロゲンガスによる高純度化処理及び熱分解炭素の含浸・被覆を施した。得られたＣ／Ｃコンポジット製支持棒について、実施例１及び２と同様に静的引張り荷重による破断荷重の測定を行ったところ、ねじ山が破断し、その時の破断荷重は２１０００Ｎであった。
【００２６】
さらに、残りの１０本のロッドについて、ハロゲンガスによる高純度化処理を行った後、前記と同様にＣＶＩ処理によりねじ部に熱分解炭素の含浸・被覆を行い、前記と同様に台形型雄ねじと円筒形状のＣ／Ｃコンポジット製補強部材が取り付けられた台形型雌ねじにより、実施例１及び２の支持棒と同様に９箇所を接合して、長さ７５５０ｍｍ、直径３０ｍｍφのＣ／Ｃコンポジット製支持棒Ｃを得た。
【００２７】
次いで、前記Ｃ／Ｃコンポジット製支持棒Ｃの端部に石英ガラス製の種棒１３を取り付けて、実施例１及び２と同様に軸付け法により重量約３００ｋｇの多孔質石英ガラス母材１６を得た。この状態で該母材１６を搬送し、図６に示す電気炉１９内に垂直にセットし、真空下で１５５０℃に昇温し、脱水、透明ガラス化して光ファイバ用母材２０を得た。得られた光ファイバ用母材は、偏心がなく、寸法精度、表面状態とも良好であった。
【００２８】
実施例４
実施例１〜３と同様に、長さ８００ｍｍ、直径３０ｍｍφの円柱ロッドを１２本作製し、その１２本のロッドを用いて、実施例３と同様に、台形型雄ねじと台形型雌ねじを形成し、雌ねじ部の外周部分にＣ／Ｃコンポジット製補強部材を設け、全てのロッドを高純度化処理した後、熱分解炭素の含浸・被覆を行い、台形型雄ねじと補強部材が取り付けられた台形型雌ねじにより１１箇所を接合して、長さ９０５０ｍｍ、直径３０ｍｍのＣ／Ｃコンポジット製支持棒Ｄを得た。
【００２９】
次いで、前記Ｃ／Ｃコンポジット製支持棒Ｄの端部に石英ガラス製の種棒１３を取り付けて、実施例１〜３と同様に軸付け法により、外径が大きく（即ち肉厚の）密度も高い重量約９００ｋｇの多孔質石英ガラス母材１６を得た。この状態で該母材１６を搬送し、図６に示す電気炉１９内に垂直にセットし、真空下で１５５０℃に昇温し、脱水、透明ガラス化し光ファイバ用母材２０を得た。得られた光ファイバ用母材は、偏心がなく、寸法精度、表面状態とも良好であった。これらのハンドリングの状態や実施例３における引張り強さの測定結果から、本実施例における支持棒は、９００ｋｇという多孔質石英ガラス母材の保持、搬送等が十分可能なものであることが確認された。
【００３０】
比較例１
長さ８００ｍｍ、直径３０ｍｍφの円柱ロッドを、高純度等方性高密度黒鉛（商品名ＩＳＯ−６３０、東洋炭素（株）製）で１２本作製し、そのうち２本のロッドを台形型雄ねじと台形型雌ねじにより直列に繋ぎ合わせ、長さ１５５０ｍｍ、直径３０ｍｍφの高純度等方性高密度黒鉛製支持棒を得た。使用した高純度等方性高密度黒鉛のかさ密度は１．８２ｇ／ｃｍ3、引張り強さは５３．９ＭＰａであり、灰分は１０ｐｐｍ以下であった。得られた支持棒について、実施例１〜３と同様に静的引張り荷重による破断荷重の測定を行ったところ、ねじ山が破断し、その時の破断荷重は３９００Ｎであった。さらに、残りの１０本のロッドについて、高純度化処理を行った後、台形型雄ねじと台形型雌ねじにより９箇所を接合し、長さ７５５０ｍｍ、直径３０ｍｍφの高純度等方性高密度黒鉛製支持棒Ｅを得た。
【００３１】
次いで、前記高純度等方性高密度黒鉛製支持棒Ｅの端部に石英ガラス製の種棒１３を取り付けて、実施例１〜３と同様に軸付け法により重量約３００ｋｇの多孔質石英ガラス母材１６を得た。この状態で該母材１６を搬送し、図６に示すゾーンメルト式加熱炉１９内に垂直にセットし、真空下で１５５０℃に昇温し、脱水、透明ガラス化しようとしたところ、ねじ部に滑りが発生し、多孔質石英ガラス母材が脱落してしまい、光ファイバ用母材を製造することができなかった。
【００３２】
比較例２
実施例１〜４と同様に、長さ８００ｍｍ、直径３０ｍｍφの円柱ロッドを１２本作製した。次いで、そのうち２本のロッドを用いて、図４に示すように、１本の円柱ロッド７の端部にスリット１０を設け、もう１本の円柱ロッドに挿入し、ピン挿入孔８を設けピン９を挿入して２本のロッドを固定し、長さ１５５０ｍｍ、直径３０ｍｍφのＣ／Ｃコンポジット製支持棒を得た。得られた支持棒について、実施例１〜３と同様に静的引張り荷重による破断荷重の測定を行ったところ、ピンが破断し、その時の破断荷重は９５００Ｎであった。さらに、残りの１０本のロッドについて、高純度化処理を行った後、前記と同様にピン固定により９箇所を繋ぎ合わせ、長さ７５５０ｍｍ、直径３０ｍｍφのＣ／Ｃコンポジット製支持棒Ｆを得た。
【００３３】
次いで、前記Ｃ／Ｃコンポジット製支持棒Ｆの端部に石英ガラス製の種棒１３を取り付けて、実施例１〜３と同様に軸付け法により重量約３００ｋｇの多孔質石英ガラス母材１６を得たところ、ピン固定部で支持棒の曲がりが発生し、多孔質石英ガラス母材に変形が認められた。そのため、該母材１６を実施例１〜３と同様に脱水、焼成したが、精度の高い光ファイバ用母材を製造することができなかった。
【００３４】
【発明の効果】
本発明の光ファイバ用母材の製造方法では、耐熱性と耐荷重性に優れ且つ高精度で高純度の支持棒の端部に種棒を接合し、その軸方向に石英ガラス微粒子を付着堆積することで、吊し、回転、引上げにおいて中心のブレがなく、例えば１ｔを超える精度の高い大型の光ファイバ用母材が製造できる。そして、該大型の光ファイバ用母材を線引きすることで伝送損失の少ない高品質の光ファイバが低コストで製造できるため、その工業的価値は高いものがある。
【図面の簡単な説明】
【図１】本発明の製造方法で用いる支持棒の接合部の概略断面図である。
【図２】ねじ部に炭素の含浸及び／又は被覆が施された層を有する支持棒の接合部の概略断面図である。
【図３】ねじ部外周に補強部材が形成された支持棒の接合部の概略断面図である。
【図４】ピン固定で直列に繋ぎ合わせた支持棒の接合部の概略断面図である。
【図５】軸付け法による多孔質石英ガラス母材の製造装置の概略断面図である。
【図６】多孔質石英ガラス母材の透明ガラス化装置の概略断面図である。
【符号の説明】
１    Ｃ／Ｃコンポジット製ロッド（一方の端側に雄ねじを設けたロッド）
２    Ｃ／Ｃコンポジット製ロッド（一方の端側に雌ねじを設けたロッド）
３    Ｃ／Ｃコンポジット製ロッド１の雄ねじ部
４    Ｃ／Ｃコンポジット製ロッド２の雌ねじ部
５    炭素の含浸及び／又は被覆が施された層
６    Ｃ／Ｃコンポジット製の補強部材
７    Ｃ／Ｃコンポジット製ロッド（一方の端側にスリットを設けたロッド）
８    ピン挿入孔
９    ピン
１０    スリット
１１    支持棒
１２    軸付け法用反応容器
１３    石英ガラス製種棒
１４    コア形成用バーナー
１５    クラッド形成用バーナー
１６    多孔質石英ガラス母材
１７    排気口
１８    昇降手段
１９    ゾーンメルト式加熱炉
２０    光ファイバ用母材
２１    ヒーター
【図１】
0004674887.tif 000002
【図２】
0004674887.tif 000003
【図３】
0004674887.tif 000004
【図４】
0004674887.tif 000005
【図５】
0004674887.tif 000006
【図６】
0004674887.tif 000007